Procédé de fabrication d’au moins un guide d’écoulement (1, 1’) pour réacteur électrochimique, comprenant les étapes suivantes : Fournir un substrat (10), Fournir un premier écran maillé (11) comprenant des premières ouvertures (111) configurées pour former au moins un négatif d’un premier motif (21) de nervures (211) d’un premier guide d’écoulement (1), Imprimer, sur une première face (101) du substrat (10), une première couche dite sacrificielle (31) à base d’un premier élastomère par sérigraphie à l’aide du premier écran maillé (11), déposer, sur la première face (101) du substrat (10), une première couche conductrice (33) à base d’une première encre électriquement conductrice pour former les nervures (211) du premier guide d’écoulement (1), puis retirer la première couche sacrificielle (31). Procédé selon la revendication précédente, comprenant en outre : Fournir un deuxième écran maillé (12) comprenant des deuxièmes ouvertures (121) configurées pour former au moins un négatif d’un deuxième motif (22) de nervures (221) d’un deuxième guide d’écoulement (1’), Imprimer, sur une seconde face (102) du substrat (10), une deuxième couche dite sacrificielle (32) à base d’un deuxième élastomère par sérigraphie à l’aide du deuxième écran maillé (12), déposer, sur la deuxième face (102) du substrat (10), une deuxième couche conductrice (34) à base d’une deuxième encre électriquement conductrice pour former les nervures (221) du deuxième guide d’écoulement (1’), puis retirer la deuxième couche sacrificielle (32). Procédé selon l’une quelconque des revendications précédentes, comprenant, après l’étape de dépôt d’au moins une couche conductrice (33, 34), une étape de calandrage des nervures (211, 221) dudit au moins un guide d’écoulement (1, 1’). Procédé selon l’une quelconque des revendications précédentes, dans lequel les ouvertures (111, 121) sont configurées pour former en outre un joint d’étanchéité non-sacrificiel (40) autour d’au moins un guide d’écoulement (1, 1’) dont lesdites ouvertures (111, 121) forment le négatif. Procédé selon la revendication précédente, dans lequel l’impression d’au moins une couche sacrificielle (31, 32) et le dépôt d’au moins une couche conductrice (33, 34) sont configurés de telle sorte que l’épaisseur du joint d’étanchéité non-sacrificiel (40) est supérieure à la hauteur des nervures (211, 221) du guide d’écoulement (1, 1’) dont les ouvertures (111, 121) forment le négatif. Procédé selon l’une quelconque des revendications précédentes, dans lequel le dépôt d’au moins une couche conductrice (33, 34) comprend la mise en œuvre d’au moins une technique de dépôt parmi l’enduction, le raclage, la pulvérisation et la sérigraphie. Procédé selon l’une quelconque des revendications précédentes, dans lequel au moins un dépôt d’une couche conductrice (33, 34) est configuré de sorte que l’encre électriquement conductrice telle que déposée ne recouvre pas la couche sacrificielle (31, 32) servant à former, sur la face (101, 102) du substrat (10) sur laquelle la couche sacrificielle (31, 32) a été imprimée, les nervures (211, 221) du guide d’écoulement (1, 1’) correspondant. Procédé selon l’une quelconque des revendications précédentes, dans lequel au moins une encre électriquement conductrice présente une viscosité comprise entre 1 et 50 Pa.s pour une vitesse de cisaillement sensiblement égale à 0,1 s -1 et comprise entre 0,5 à 10 Pa.s pour une vitesse de cisaillement sensiblement égale à 100 s -1 . Procédé selon l’une quelconque des revendications précédentes, comprenant une étape de formation, pour au moins une couche sacrificielle (31, 32) d’au moins une languette sacrificielle (50) solidaire d’une partie de la couche sacrificielle considérée qui forme le négatif d’un motif (21, 22) de nervures (211, 221), ladite étape de formation étant conjointe ou non à l’étape d’impression de la couche sacrificielle (31, 32) considérée et/ou ladite étape de formation étant réalisée en mettant en œuvre une impression par sérigraphie, à l’aide ou non du même écran maillé (11, 12) que celui à l’aide duquel la couche sacrificielle (31, 32) considérée est elle-même imprimée. Procédé selon l’une quelconque des revendications précédentes, comprenant en outre, suite à l’étape d’impression d’au moins une couche sacrificielle (31, 32) au moins l’une parmi une étape de réticulation de la couche sacrificielle (31, 32) concernée et une étape de séchage de la couche sacrificielle (31, 32) concernée. Procédé selon l’une quelconque des revendications précédentes, dans lequel au moins un élastomère comprend au moins l’un parmi : du silicone, du polyuréthane, du caoutchouc nitrile, un fluoroélastomère tel que l’un au moins parmi ceux de la famille des matériaux fluoroélastomères à base de fluorocarbure, de l’éthylène-propylène-diène monomère (EPDM), et un perfluoroélastomère. Procédé selon l’une quelconque des revendications précédentes, dans lequel l’encre comprend : des particules en au moins un graphite, de préférence des particules de différents graphites et/ou des particules de tailles différentes entre elles, un liant, et un solvant. Procédé selon l’une quelconque des revendications précédentes, dans lequel, le premier écran maillé (11) comprenant un premier maillage (112) et une première émulsion (113), la première émulsion (113) présente une épaisseur sensiblement comprise entre 100 et 200 µm, et/ou le premier maillage (112) présente une épaisseur sensiblement comprise entre 50 et 150 µm. Procédé selon l’une quelconque des revendications précédentes, dans lequel l’impression par sérigraphie d’au moins une couche sacrificielle (31, 32) est réalisée en appliquant, sur l’élastomère à base duquel la couche sacrificielle (31, 32) considérée est constituée, une contrainte de cisaillement, la viscosité dudit élastomère étant comprise entre 10 et 500 Pa.s pour une vitesse de cisaillement sensiblement égale à 0,1 s -1 , et la viscosité dudit élastomère étant comprise entre 5 et 100 Pa.s pour une vitesse de cisaillement sensiblement égale à 100 s -1 . Procédé de fabrication selon l'une quelconque des revendications précédentes, dans lequel le substrat (10) fourni comprend au moins l’une parmi une couche d’électrode (110) du réacteur électrochimique et une plaque électriquement conductrice (130). Procédé de fabrication d’une plaque bipolaire (100) pour réacteur électrochimique, et en particulier pour pile à combustible à membrane échangeuse de protons, comprenant la fabrication, par un procédé de fabrication selon l'une quelconque des revendications précédentes, d’au moins un guide d’écoulement (1) sur au moins un substrat (10), de préférence de deux guides d’écoulement (1,1’) sur au moins un substrat, de sorte à présenter un desdits au moins deux guides d’écoulement sur une première face (101) dudit au moins un substrat et un autre desdits au moins deux guides d’écoulement sur une seconde face (102) dudit au moins un substrat. Guide d’écoulement (1, 1’) pour réacteur électrochimique obtenu par mise en œuvre du procédé de fabrication selon l’une quelconque des revendications 1 à 15.